(57)【要約】【課題】本発明の課題とするところは、紫外線吸収剤を使用することなく、遮光パターンを形成する感光性樹脂層の劣化を改善し、良好なカラーバランスのプロジェクションテレビ用のレンズシート及び光拡散性基板もしくは透過型スクリーンを提供することにある。【解決手段】レンズアレイを有するレンズ基板に遮光パターンが設けられたレンズシートにおいて、前記遮光パターンが、少なくとも、（ａ）有機重合体からなる熱粘着性の結合剤、（ｂ）ラジカル重合性を有するエチレン性二重結合を少なくとも一つ以上有する化合物、（ｃ）３種類以上の光重合開始剤、を含む感光性樹脂組成物からなる樹脂層を用いて形成されているものとする。さらにこのレンズシートを構成要素の一つとして光拡散性基板あるいは透過型スクリーンを製作する。【選択図】図２
2005017822.tif 000002
【特許請求の範囲】
【請求項１】
少なくとも、レンズアレイを有するレンズ基板に遮光パターンが設けられたレンズシートにおいて、前記遮光パターンが、少なくとも、
（ａ）有機重合体からなる熱粘着性の結合剤、
（ｂ）ラジカル重合性を有するエチレン性二重結合を少なくとも一つ以上有する化合物、
（ｃ）３種類以上の光重合開始剤、
を含む感光性樹脂組成物からなる樹脂層を用いて形成されていることを特徴とするレンズシート。
【請求項２】
前記感光性樹脂組成物は、前記有機重合体からなる熱粘着性の結合剤が２８〜７０重量％、前記ラジカル重合性を有するエチレン性二重結合を少なくとも一つ以上有する化合物が２８〜７０重量％、前記３種類以上の光重合開始剤が２重量％以下含まれるものであることを特徴とする請求項１記載のレンズシート。
【請求項３】
前記３種類以上の光重合開始剤は、少なくとも（ｃ１）ヘキサアリールビイミダゾール化合物、（ｃ２）α−アミノアセトフェノン化合物、（ｃ３）チオキサントン化合物の組み合わせからなることを特徴とする請求項１または２記載のレンズシート。
【請求項４】
請求項１から３のいずれかに記載のレンズシートを構成要素の一つとすることを特徴とする透過型スクリーン。
【請求項５】
請求項１から３のいずれかに記載のレンズシートの遮光パターン上に光拡散層を設けたことを特徴とする光拡散性基板。
【請求項６】
請求項５記載の光拡散性基板を観察側に配置し、フレネルレンズアレイを持つフレネルレンズ基板を光源側に配置し、互いに対置させてなることを特徴とする透過型スクリーン。
【発明の詳細な説明】
【０００１】
【発明の属する技術分野】
本発明は、透過型プロジェクションテレビに使用されるレンズシート及びそれを構成要素とする光拡散性基板あるいは透過型スクリーンに関する。
【０００２】
【従来の技術】
従来、透過型プロジェクションテレビとしては観察側にレンチキュラーレンズなどのレンズアレイを形成したレンズ基板を、これに重ね合わせるようにして光源側にフレネルレンズ基板を配置したものが知られており、これらレンズアレイの形成法として透明樹脂基板上にＵＶ（紫外線）硬化樹脂を流し込み、金型を用いて硬化、成型させる方法が広く用いられている。
【０００３】
このような透過型スクリーンのコントラスト向上をさせるために、観察者側に配置される光拡散性基板に遮光パターンを形成する方法が、特許文献１や特許文献２などに開示されている。
【０００４】
しかし、これらの方式では、遮光パターン形成に充分な感度を得ようとすると、光重合開始剤を感光性樹脂組成物の結合剤（バインダー樹脂）１００重量部に対して１０重量部、時には３０重量部以上添加することが必要であり、選択した光重合開始剤の溶解度によっては析出してきてしまうことがあった。また添加量を増やすことで前記感光性樹脂層に添加する光重合開始剤が残留し、あるいは光重合開始剤の分解生成物により、硬化後の感光性樹脂層が着色してしまい光拡散性基板のカラーバランスをくずしてしまうという問題を有していた。
【０００５】
【特許文献１】
特開昭５９−１２１０３３号公報
【特許文献２】
特開２０００−６６００９号公報
【０００６】
【発明が解決しようとする課題】
本発明は、このような状況に鑑てなされたものであり、紫外線吸収剤を使用することなく、遮光パターンを形成する感光性樹脂層の着色劣化を改善し、良好なカラーバランスのプロジェクションテレビ用のレンズシート及び光拡散性基板もしくは透過型スクリーンを提供することにある。
【０００７】
【課題を解決するための手段】
本課題を解決するためになされた請求項１に係る第１の発明は、少なくとも、レンズアレイを有するレンズ基板に遮光パターンが設けられたレンズシートにおいて、前記遮光パターンが、少なくとも、
（ａ）有機重合体からなる熱粘着性の結合剤、
（ｂ）ラジカル重合性を有するエチレン性二重結合を少なくとも一つ以上有する化合物、
（ｃ）３種類以上の光重合開始剤、
を含む感光性樹脂組成物からなる樹脂層を用いて形成されていることを特徴とするレンズシートである。
【０００８】
請求項２に係る第２の発明は、前記感光性樹脂組成物は、前記有機重合体からなる熱粘着性の結合剤が２８〜７０重量％、前記ラジカル重合性を有するエチレン性二重結合を少なくとも一つ以上有する化合物が２８〜７０重量％、前記３種類以上の光重合開始剤が２重量％以下含まれるものであることを特徴とする請求項１記載のレンズシートである。
【０００９】
請求項３に係る第３の発明は、前記３種類以上の光重合開始剤は、少なくとも（ｃ１）ヘキサアリールビイミダゾール化合物、（ｃ２）α−アミノアセトフェノン化合物、（ｃ３）チオキサントン化合物の組み合わせからなることを特徴とする請求項１または２記載のレンズシートである。
【００１０】
請求項４に係る第４の発明は、請求項１から３のいずれかに記載のレンズシートを構成要素の一つとすることを特徴とする透過型スクリーンである。
【００１１】
請求項５に係る第５の発明は、請求項１から３のいずれかに記載のレンズシートの遮光パターン上に光拡散層を設けたことを特徴とする光拡散性基板である。
【００１２】
請求項６に係る第６の発明は、請求項５記載の光拡散性基板を観察側に配置し、フレネルレンズアレイを持つフレネルレンズ基板を光源側に配置し、互いに対置させてなることを特徴とする透過型スクリーンである。
【００１３】
【発明の実施の形態】
以下、本発明の実施の形態を図面を用いて詳細に説明する。図１は本発明による透過型スクリーンを示す説明図である。図２は本発明による透過型スクリーンを構成する光拡散性基板の断面図を示す説明図である。図３は光拡散性基板の遮光パターンの形成法を工程順に示した説明図である。
【００１４】
光拡散性基板及び透過型スクリーンの製造方法の一例を以下に述べる。本発明で言うレンズシートとは、片方または両方の面にレンズ要素（レンズアレイ）を有し、どちらか一方の面に樹脂層を介して遮光パターンが設けられたものを指す。本発明はレンチキュラーレンズ基板やマイクロレンズ基板など、プロジェクションスクリーンの透過型スクリーンに使用することのできるレンズ要素を有するレンズ基板ならいずれにも適用可能であり、本発明の感光性樹脂組成物を用いて遮光パターンを形成し、同様の効果を得ることができる。
【００１５】
ここで、遮光パターンとは、硬化後の感光性樹脂組成物である樹脂層および、未感光粘着部分の粘着性を利用して樹脂層上に保持された色材を合わせていう。
また、本発明で用いられる感光性樹脂組成物は、感光前は粘着性を有し、いったん感光し、その部分が硬化してしまうと、感光・硬化部分の粘着性は失われてしまう性質を持つ感光性樹脂組成物であり、少なくとも、有機重合体からなる熱粘着性の結合剤、ラジカル重合性を有するエチレン性二重結合を少なくとも一つ以上有する化合物及び３種類以上の光重合開始剤を含むものである。
【００１６】
図３（ａ）はレンズ基板（１２）に、感光性樹脂支持体（２０）上に樹脂層（３０）を設けた画像形成シート（４０）を載置する工程の断面図である。まず、片面にレンズアレイ（１２ａ）が形成され、他方が平坦であるレンズ基板の平坦面に、感光性樹脂支持体（２０）上に樹脂層（３０）を設けた画像形成シート（４０）を、熱ロールを通して貼り合せる。
【００１７】
レンズ透明基板（１２ｂ）としては、ガラス板、あるいはポリアクリル板、メタアクリル−スチレン板、ポリ塩化ビニル板、ポリカーボネート板等のプラスチックシートのほかポリアセテートフィルム、ポリ塩化ビニルフィルム、ポリエチレンフィルム、ポリプロピレンフィルム、ポリカーボネートフィルム、ポリエチレンテレフタレートフィルム等のフィルムを使用できる。
【００１８】
また、前記樹脂層（３０）を形成する感光性樹脂組成物は、少なくとも（ａ）有機重合体からなる熱粘着性の結合剤、（ｂ）ラジカル重合性を有するエチレン性二重結合を少なくとも一つ以上有する化合物、（ｃ）光重合開始剤とを構成成分とし、成分（ａ）が２８〜７０重量％、成分（ｂ）が２８〜７０重量％、成分（ｃ）が３種類以上の光重合開始剤の組合せからなりその総量が２重量％以下であるとする。
【００１９】
前記樹脂層（３０）に用いられる（ａ）結合剤は、有機重合体からなり、これは感光性樹脂層に配合されて、各種添加剤の分散媒になると共に、粘着力の調整剤としても用いられるものであり、上記ラジカル重合性を有するエチレン性二重結合を少なくとも一つ以上有する化合物と相溶性であることが望ましい。この成分（ａ）の感光性樹脂中の割合は２８〜７０重量％であると好ましい。この範囲以下であると成膜性が乏しくなったり、皮膜強度が低くなり好ましくない。また、この範囲以上であると膜が硬くなり巻き取り時に膜が破壊してしまったり、反応性成分が少なくなるため光感度が低下してしまうため好ましくない。例としては、ポリ塩化ビニル、ポリ（メタ）アクリル酸、ポリ（メタ）アクリル酸エステル、ポリビニルエーテル、ポリビニルアセタール、ポリウレタン樹脂、エポキシ樹脂、ポリアミド、ポリエステル、塩化ビニリデン−アクリロニトリル共重合体、塩化ビニリデン−メタクリレート共重合体、塩化ビニリデン−酢酸ビニル共重合体、セルロース誘導体、ポリオレフィン、ジアリルフタレート樹脂、各種合成ゴム等を挙げることができる。具体的には三菱レイヨン社製のダイアナールＢＲ９０等が挙げられる。
【００２０】
また、前記（ｂ）ラジカル重合性を有するエチレン性二重結合成分を少なくとも一つ以上有する化合物の感光性樹脂中の割合は感光性樹脂組成物中に３０〜７０重量％の範囲であると好ましい。この範囲以下であると反応性が乏しくなり、またこの範囲以上であると結合性成分が少なく成膜性に乏しくなるため好ましくない。例としては、ビニル基あるいはアリル基を有するモノマー、オリゴマー、末端または側鎖にビニル基あるいはアリル基を有するポリマーである。その例としては、（メタ）アクリル酸及びその塩、（メタ）アクリル酸エステル類、（メタ）アクリルアミド類、無水マレイン酸、マレイン酸エステル類、イタコン酸エステル類、スチレン類、ビニルエーテル類、ビニルエステル類、Ｎ−ビニル複素環類、アリルエーテル類、アリルエステル類、及びこれらの誘導体などを挙げることができ、これらの化合物を１種または２種以上を混合して用いることができ、具体的には共栄社化学社製のライトエステルＴＭＰやライトエステル１，６ＨＸ等が挙げられる。
【００２１】
また、前記（ｃ）３種類以上の光重合開始剤とは、光重合開始剤を３種類以上、混合して用いることを意味し、その種類としては少なくとも（ｃ１）ヘキサアリールビイミダゾール化合物、（ｃ２）α−アミノアセトフェノン化合物、（ｃ３）チオキサントン化合物を含むと好ましい。さらにその３種類以上の光重合開始剤の総量を感光性樹脂組成物について２重量％以下とすることにより本発明の目的が達成される。すなわち、成分（ｃ）の総量をこの範囲内とすることで、光感度や解像性などの特性条件を満たしつつ、かつ紫外線などの放射線や熱による劣化を最小限にすることを可能とするものである。
【００２２】
前記（ｃ１）ヘキサアリールビイミダゾール化合物としては、２，２’−ビス（ｏ−クロロフェニル）−４，４’，５，５’−テトラフェニル−１，２’−ビイミダゾール、２，２’−ビス（ｏ−クロロフェニル）−４，４’，５，５’−テトラ（ｐ−メチルフェニル）−１，２’−ビイミダゾール、２，２’−ビス（ｏ−クロロフェニル）−４，４’，５，５’−テトラ（ｐ−メトキシフェニル）−１，２’−ビイミダゾールがなどがあり、具体的には黒金化成社製のビスイミダゾール等が挙げられる。
【００２３】
前記（ｃ２）α−アミノアセトフェノン化合物としては、２−メチル−［４−（メチルチオ）フェニル］−２−モルホリノプロパン−１−オン、２−ベンジル−２−ジメチルアミノ−１−（４−モルホリノフェニル）−ブタノン−１などがあり、具体的には日本化薬社製のイルガキュア９０７等が挙げられる。
【００２４】
前記（ｃ３）チオキサントン化合物としては、チオキサントン、２，４−ジエチルアミノチオキサントン、イソプロピルチオキサントン、２−クロロチオキサントン、２−クロロ−４−プロポキシチオキサントンなどがあり、具体的にはカヤキュアＤＥＴＸ−Ｓ等が挙げられる。
【００２５】
さらに、本発明の感光性樹脂においては目的を損なわない限り上記以外の光重合開始剤を任意に加えてもよく、また連鎖移動剤や熱重合禁止剤、可塑剤、安定剤、酸化防止剤、密着向上剤、レベリング剤、消泡剤などの添加剤を加えることができる。
【００２６】
前述の（ｃ１）〜（ｃ３）成分以外に添加可能な光重合開始剤としては、ベンゾフェノン、４，４’−ビス（ジメチルアミノ）ベンゾフェノン、４，４’−ビス（ジエチルアミノ）ベンゾフェノン、４，４’−ジクロロベンゾフェノン、ヒドロキシベンゾフェノンなどのベンゾフェノン誘導体、１−ヒドロキシシクロヘキシル−アセトフェノン、２，２−メトキシ−２−フェニルアセトフェノンなどのアセトフェノン誘導体、２−メチルアントラキノン、２−エチルアントラキノン、２−ｔ−ブチルアントラキノン、クロロアントラキノンなどのアントラキノン誘導体、ベンゾインメチルエーテル、ベンゾインエチルエーテル、ベンゾインフェニルエーテルなどのベンゾインエーテル誘導体、フェニルビス−（２，４，６−トリメチルベンゾイル）−ホスフィンオキシドなどのアシルホスフィン誘導体、Ｎ−フェニルグリシンなどのＮ−アリールグリシン類、４，４’−ジアジドカルコンなどの有機アジド類、３，３’，４，４’−テトラ（ｔｅｒｔ−ブチルペルオキシカルボキシル）ベンゾフェノンなどの有機過酸化物類などが挙げられる。
【００２７】
また連鎖移動剤としては２−メルカプトベンゾオキサゾール、２−メルカプトベンゾチアゾール、２−メルカプトベンゾイミダゾールなど芳香族チオール化合物、ヘキサンジチオール、エチレングリコールビスチオグリコレート、エチレングリコールビスチオプロピオネート、トリメチロールプロパントリスチオグリコレート、トリメチロールプロパントリスチオプロピオネート、ペンタエリスリトールテトラキスチオグリコレート、ペンタエリスリトールテトラキスチオプロピオネートなどの脂肪族多官能チオール化合物が挙げられる。
【００２８】
画像形成シート（４０）の形成に用いる感光性樹脂支持体（２０）としては、熱圧負荷時に樹脂層（３０）を平面性と寸法とを安定に保って保持することができるものであればよく、例えば、ポリアセテートフィルム、ポリ塩化ビニルフィルム、ポリエチレンフィルム、ポリプロピレンフィルム、ポリカーボネートフィルム、ポリエチレンテレフタレートフィルム等を挙げることができる。特に、熱や水に対する安定性が高く、感光性樹脂の塗布時の作業性及び露光、転写時の操作性に優れている二軸延伸ポリエチレンテレフタレートフィルムが好適である。
【００２９】
次に、図３（ｂ）は紫外線照射工程を示すもので、レンズアレイ（１２ａ）側から全面に平行紫外光を照射し、レンズ機能によって集光された集光部（３１）の前記樹脂層（３０）を硬化させ、感光硬化層（３１ａ）と、非感光粘着層（３２ａ）のパターンをレンズ基板（１２）上に形成する。続いて、図３（ｃ）に示すように、前記感光性樹脂支持体（２０）を除去する。
【００３０】
次に、図３（ｄ）に示すように、レンズ基板（１２）に残留する、パターン化され粘着性を有したままの非感光粘着層（３２ａ）の上に、さらに色材含有層（６０）をその色材支持体（５０）上に形成した色材支持シート（７０）を、熱ロールで圧着し、パターン化された非感光粘着層（３２ａ）上に、色材含有層（６０）を粘着させる。
【００３１】
この時の粘着条件は、非感光粘着層（３２ａ）に色材含有層（６０）が十分に粘着し、色材含有層の色材支持体（５０）から完全に移行する温度、圧力であることが必要である。また、上記色材含有層（６０）の色材は、従来から用いられている染料または顔料であればよく、それらの混合物であってもよい。これら以外にも、例えば、金属粉、蛍光顔料、酸化チタン、タルク、炭酸カルシウム等の充填剤、ロジン酸エステル、テルペン樹脂などの増粘剤、ウレタン、アクリル微粒子などの拡散剤、酸化防止剤、レベリング剤、可塑剤、消泡剤、ハジキ防止剤、安定剤、各種ポリマー等を配合してもよい。
【００３２】
色材含有層の色材支持体（５０）は、前記画像形成シートの形成に用いる感光性樹脂支持体（２０）と同様、熱圧負荷時に色材含有層の平面性と寸法とを保って支持することができるいかなるものでもよい。
【００３３】
次に、図３（ｅ）に示すように、非感光粘着層（３２ａ）に粘着していない色材含有層部分を、色材含有層の色材支持体（５０）と共に除去し、非感光粘着層（３２ａ）の上に、これと同一形状の色材含有層（６０）を形成した遮光パターンを形成させる。
【００３４】
最後に図３（ｆ）に示すように、遮光パターンを形成した面上に光拡散層となる拡散板（１３）を載置させることで光拡散性基板（１０）を形成する。
【００３５】
上記拡散板（１３）としては、すりガラス板やポリアクリル板、メタアクリル−スチレン板、ポリ塩化ビニル板、ポリカーボネート板等の透明なプラスチック板に、薬液等の化学的な処理、あるいは研磨等による物理的な処理を施したものや、前述した樹脂板へ拡散剤を混練し成型したものを用いることができる。
【００３６】
以上のように、本発明によれば、光拡散性基板中に紫外線吸収剤を使用しないため、スクリーンの黄色化を抑えることができ、且つ使用する光重合開始剤を好適に選択しその添加量を制限することにより、遮光パターンを形成する感光性樹脂層の経時における外光や熱などの影響による劣化を低減させた、レンズシート及び光拡散性基板もしくは透過型スクリーンを提供することが可能である。
【００３７】
【実施例】
次に本発明を実施例により、具体的に説明する。
【００３８】
下記成分からなる感光性樹脂組成物を表１に従って調整し、実施例１及び比較例１〜４とした。表１中の単位は感光性樹脂組成物の溶媒をのぞく成分中に占める重量％である。
【００３９】
【表１】
2005017822.tif 000003
【００４０】
［実施例１］
まず（ａ）成分であるポリアクリレートを、メチルエチルケトンとトルエンを混合した希釈剤により溶解させたのち、（ｃ）光重合開始剤及び連鎖移動剤、可塑剤、熱重合禁止剤を溶解させ、その後（ｂ）成分であるエチレン性不飽和化合物を混入し、透明溶液となるまで攪拌を行い、実施例となる感光性樹脂組成物を調整した。
【００４１】
［比較例１〜４］
表１に従って実施例１と同様の操作を行い比較例１となる感光性樹脂組成物を調整した。
また、実施例における光重合開始剤の（ｃ１）である「ビスイミダゾール」を除いた樹脂組成物を比較例２、（ｃ２）である「イルガキュア９０７」を除いた樹脂組成物を比較例３、（ｃ３）である「カヤキュアＤＥＴＸ−Ｓ」を除いた樹脂組成物を比較例４とし、感光性樹脂組成物を調整した。
【００４２】
また、下記成分からなる黒色インキシートを調整した。
＜黒色インキの組成例＞
ポリメチルメタアクリレート  １１．６重量％  （パラロイドＡ−２１、ローム＆ハース社製）
カーボンブラック  ６１．２重量％（ＭＨＩブラック＃２２０、御国色素（株）社製）
メチルエチルケトン  １３．６重量％
トルエン  １３．６重量％
【００４３】
ポリメチルメタアクリレートを、メチルエチルケトンとトルエンを混合した希釈剤により溶解させたのち、カーボンブラックを混入し、十分な攪拌を行うことで黒色インキを調整した。
【００４４】
図を用いて遮光パターンの形成方法を具体的に説明する。感光性樹脂支持体（２０）として二軸延伸したポリエチレンテレフタレートフィルムを、その上に感光性樹脂組成物を乾燥後の膜厚が２０μｍとなるようにワイヤーバーコーターにて塗布し、８０℃の温風乾燥機で１０分乾燥して樹脂層（３０）とし、その上に保護カバーとしてポリエチレンフィルムをラミネーターを通して貼り合わせ、画像形成シート（４０）を作製した。
【００４５】
次に、上記保護カバーを剥離して、片面にレンズアレイ（１２ａ）を形成したポリエチレンテレフタレートフィルムの他面の平坦面に、上記画像形成シート（４０）を５０℃、１ｍ／分、４ｋｇ圧に設定したラミネーターを通して貼り合わせた。
【００４６】
ついで、レンズアレイ（１２ａ）側から前面に超高圧水銀灯を光源とした平行紫外光を照射し、感光性樹脂支持体（２０）を２５℃、２．５ｍ／分の速度で剥離し、感光硬化層（３１ａ）と非感光粘着層（３２ａ）のパターンをレンズ基板（１２）に形成した。
【００４７】
ポリプロピレンフィルム上に上記のように調整した黒色インキを乾燥後の膜厚がおよそ１μｍとなるようにワイヤーバーコーターにて塗布し、８０℃の温風乾燥機で５分乾燥させ黒色の色材含有層（６０）を形成、黒色の色材支持シート（７０）を作製した。この色材支持シートを、上記の工程を施したレンズ基板（１２）に、８０℃、１ｍ／分、４ｋｇ圧に設定したラミネーターを通して貼り合わせ、色材支持体（５０）を２５℃、１ｍ／分の速度で剥離し、黒色の色材含有層（６０）による遮光パターンを形成したレンズシート（１４）を作製した。それぞれの遮光パターンの形成に必要とした露光量（ｍＪ／ｃｍ２）と、形成した遮光パターンについて光学顕微鏡で評価したパターン形状を以下の表２に示す。
【００４８】
【表２】
2005017822.tif 000004
【００４９】
さらに、その上面に、拡散板（１３）として拡散剤を加えた１．０ｍｍ厚のメタアクリル−スチレン樹脂板を粘着剤を用いて貼り合せ、光拡散性基板（１０）を作製した。
【００５０】
上述の実施例に示した感光性樹脂組成物を用いた光拡散性基板（１０）を観察者側に、光源側にフレネルレンズ基板（１１）を載置し透過型スクリーンを作製し、これを実施例１の透過型スクリーンとした。同様にして比較例１に示した感光性樹脂組成物を用いた透過型スクリーンを作製し、これを比較例１の透過型スクリーンとした。さらに、同じく比較例１における感光性樹脂組成物を用い、拡散板（１３）にベンゾフェノン系の紫外線吸収剤を混練し、成型したものを用いたものを比較例５の透過型スクリーンとした。これらの透過型スクリーンをプロジェクションテレビにセットして画像評価を行った。結果を以下の表３に示す。
【００５１】
また、上記にて作製した光拡散性基板（１０）を縦５ｃｍ横７ｃｍに切断し、促進耐光性試験（スガ試験機（株）社製、フェードメーター、光源：カーボンアーク灯）を５００時間行った。その結果を伴わせて表３に示す。
【００５２】
【表３】
2005017822.tif 000005
【００５３】
上記の結果より、本発明の実施例における感光性樹脂組成物は、遮光パターンを形成するための良好な光感度を有し、パターン形状がレンズアレイの非集光部に忠実であり、これを用いた透過型スクリーンは映像が鮮明でかつ経時による変化においても、黄変や褐変が認められなかった。一方、比較例における感光性樹脂組成物においては、光感度が低下したり、パターン形状に不良を生じたりして、遮光パターンを形成する材料としては適していない。また、比較例１のように光感度、パターン形状などの条件を満たしていても、これを光拡散基板としスクリーンを作製すると黄変や褐変を引き起こしたり、比較例５のように紫外線吸収剤による着色があるため、スクリーンとして不適当であった。
【００５４】
【発明の効果】
以上、本発明によるレンズシート及び光拡散性基板もしくは透過型スクリーンにおいては、光拡散性基板中に紫外線吸収剤を使用しないため、スクリーンの黄色化を防ぐことが可能であり、且つ使用する光重合開始剤を好適に選択しその添加量を制限することにより、遮光パターンを形成する感光性樹脂層の経時における外光や熱などの影響による劣化を低減させた、レンズシート及び光拡散性基板あるいは透過型スクリーンを提供することが可能である。
【００５５】
【図面の簡単な説明】
【図１】本発明の透過型スクリーンの実施例を示した断面図である。
【図２】図１に示した透過型スクリーンを構成する光拡散性基板の詳細な断面図である。
【図３】本発明における光拡散性基板の作製を工程順に示した図である。
【符号の説明】
１    …透過型スクリーン
１０  …光拡散性基板
１１  …フレネルレンズ基板
１１ａ…フレネルレンズアレイ
１１ｂ…フレネルレンズ透明基板
１２  …レンズ基板
１２ａ…レンズアレイ
１２ｂ…レンズ透明基板
１３  …拡散板
１４  …レンズシート
２０  …感光性樹脂支持体
３０  …樹脂層
３１  …集光部
３１ａ…感光硬化層
３２  …非集光部
３２ａ…非感光粘着層
４０  …画像形成シート
５０  …色材支持体
６０  …色材含有層
７０  …色材支持シート
【図１】
2005017822.tif 000006
【図２】
2005017822.tif 000007
【図３】
2005017822.tif 000008